Brevet FR3072717A1 — publié le 20190426

DOMAINE DE L'INVENTION L'invention concerne une pièce de turbine, telle qu'une aube de turbine ou une ailette de distributeur par exemple, utilisée dans L'aéronautique. ETAT DE LA TECHNIQUE Dans un turboréacteur, les gaz d'échappement générés par la chambre de combustion peuvent atteindre des températures élevées, supérieure à 1200°C, voire 1600°C. Les pièces du turboréacteur, en contact avec ces gaz d'échappement, telles que les aubes de turbine par exemple, doivent ainsi être capables de conserver leurs propriétés mécaniques à ces températures élevées. A cet effet, il est connu de fabriquer certaines pièces du turboréacteur en « superalliage Les superalliages constituent une famille d'alliages métalliques à haute résistance pouvant travailler à des températures relativement proches de leurs points de fusion (typiquement 0,7 à 0,8 fois leurs températures de fusion). Afin de renforcer la résistance thermique de ces superalliages et de Les protéger contre l'oxydation et la corrosion, il est connu de les recouvrir 20 d'un revêtement jouant un rôle de barrière thermique. La figure 1 illustre schématiquement une section d'une pièce de turbine 1, par exemple une aube 6 de turbine ou une ailette de distributeur. La pièce 1 comprend un substrat 2 en superalliage métallique monocristallin recouvert d'une barrière thermique 10. 25 La barrière thermique 10 comprend typiquement une sous-couche métallique, une couche protectrice et une couche thermiquement isolante. La sous-couche métallique recouvre le substrat en superalliage métallique. La sous-couche métallique est elle-même recouverte de la couche protectrice, formée par oxydation de la sous-couche métallique. La couche 30 protectrice permet de protéger le substrat en superalliage de la corrosion et/ou de l'oxydation. La couche thermiquement isolante recouvre la couche 2 protectrice. La couche thermiquement isolante peut être en céramique, par exemple en zircone yttriée. La sous-couche métallique assure une liaison entre la surface du substrat en superalliage et la couche protectrice : la sous-couche métallique 5 est parfois appelée « sous-couche d'accroche ». Une sous-couche peut être fabriquée à base d'aluminure de nickel simple 8-NiAl ou modifié platine 13-NiAlPt. La fraction massique moyenne en aluminium (comprise entre 0,35 et 0,45) de la sous-couche est suffisante pour former exclusivement une couche protectrice d'oxyde d'aluminium 10 (Al203) permettant de protéger le substrat en superalliage contre l'oxydation et la corrosion. Toutefois, lorsque la pièce est soumise à de hautes températures, la différence des concentrations en nickel, et surtout en aluminium, entre Le substrat en superalliage et la sous-couche métallique entraîne une 15 diffusion des différents éléments, en particulier du nickel du substrat vers La sous-couche métallique, et de l'aluminium de la sous-couche métallique vers le superalliage. Ce phénomène est appelé « inter-diffusion ». L'inter-diffusion peut entraîner la formation de zones de réaction primaires et secondaires (appelées - SRZ » ou Secondary Reaction Zone en 20 anglais) dans une partie du substrat en contact avec la sous-couche. La figure 2 est une microphotographie de la section d'une sous-couche 3 recouvrant un substrat 2. La microphotographie est réalisée avant que la pièce ne soit soumise à une série de cycles thermiques permettant de simuler les conditions de travail en température de la pièce 1. Le 25 substrat 2 est riche en rhénium, c'est-à-dire que la fraction massique moyenne en rhénium est supérieure à 0,04. Il est connu d'utiliser le rhénium dans ta composition des superalliages pour augmenter la résistance au fluage des pièces en superalliage. Il est également connu d'utiliser des superalliages présentant une fraction massique moyenne en chrome basse, 30 c'est-à-dire inférieure à 0,08 pour augmenter la tenue en oxydation et en corrosion de la structure lorsque le substrat est riche en rhénium. 3 Typiquement, le substrat 2 présente une phase y-y' Ni. La sous-couche 3 est de type 13-NiAlPt. Le substrat présente une zone d'inter-diffusion primaire 5, dans la partie du substrat 2 directement recouverte par la sous-couche 3. Le substrat 2 présente également une zone d'inter-diffusion 5 secondaire 6, directement recouverte par la zone d'inter-diffusion primaire 5. L'épaisseur de la zone d'inter-diffusion secondaire illustrée sur la figure 2 est sensiblement de 35 pm et plus généralement comprise entre 20 et 50 pm. La figure 3 est une microphotographie de ta section de la sous- 10 couche 3 recouvrant le substrat 2. La microphotographie présente la sous-couche 3 et le substrat 2 après les avoir soumis à la série de cycles thermiques décrite précédemment. La sous-couche 3 recouvre le substrat 2. Le substrat 2 présente une zone d'inter-diffusion primaire 5 et une zone d'inter-diffusion secondaire 6. Localement, l'épaisseur de la zone d'inter- 15 diffusion secondaire peut être supérieure à 100 pm et peut atteindre 150 pm, comme représenté par le segment blanc sur la figure 3. La combinaison d'un superalliage comprenant du rhénium, pauvre en chrome avec une sous-couche de type B-NiAlPt entraîne la formation de zones de réaction secondaires. La formation des zones de réaction secondaires dégrade fortement les propriétés mécaniques (fluage, fatigue) du superalliage en entraînant l'apparition de fissures 8 et/ou de contraintes mécanique élevée dans le substrat 2 en soumettant une pièce 1 à des conditions de températures élevées, par exemple supérieure à 1000°C. Ainsi, les inter-diffusions entre le substrat en superalliage et la sous-25 couche peuvent avoir des conséquences néfastes sur la durée de vie de la pièce en superalliage. RESUME DE L'INVENTION Un but de l'invention est de proposer une solution pour protéger 30 efficacement une pièce de turbine en superalliage de l'oxydation et de la 4 corrosion tout en augmentant sa durée de vie, lors de son utilisation, par rapport aux pièces connues. Ce but est atteint dans le cadre de la présente invention grâce à une pièce de turbine comprenant un substrat en superalliage base nickel 5 monocristallin, comprenant du rhénium, présentant une phase y-y' Ni, et une fraction massique moyenne en chrome inférieure à 0,08, une sous-couche en superalliage métallique base nickel recouvrant le substrat, caractérisée en ce que la sous-couche en superalliage métallique comprend au moins de l'aluminium, du nickel, du chrome, du silicium, de l'hafnium 10 et présente majoritairement en volume une phase y'-Ni3Al. Comme la sous-couche métallique présente une structure allotropique proche de la structure du substrat, la formation de zones de réaction secondaires est empêchée et/ou limitée. Ainsi, la formation de fissures dans le substrat d'une pièce soumise à des conditions de 15 températures élevées, par exemple supérieures à 1000°C ainsi que l'écaillage de la couche protectrice en oxyde d'aluminium sont limités ou empêchés. De plus, comme la sous-couche métallique comprend de l'aluminium, tout en présentant majoritairement en masse une phase y'-Ni3Al, la sous- 20 couche métallique peut être oxydée pour former une couche protectrice en aluminium pendant un temps plus long, en conditions de travail, qu'en utilisant les sous-couches métalliques connues. La pièce de turbine peut en outre présenter les caractéristiques suivantes : - la sous-couche présente également une phase y-Ni ; - la fraction massique moyenne en rhénium du substrat est supérieure à 0,04; - la fraction massique moyenne en platine de la sous-couche est comprise 30 entre 0 et 0,05; 5 - la fraction massique moyenne en aluminium de la sous-couche est comprise entre 0,06 et 0,25 ; - ta fraction massique moyenne en chrome de la sous-couche est comprise entre 0,07 et 0,20; 5 - la fraction massique moyenne en hafnium de la sous-couche est inférieure à 5%; - la fraction massique moyenne en silicium de la sous-couche est inférieure à 5% ; - la sous-couche comprend en outre au moins un élément choisi parmi du 10 cobalt, du molybdène, du tungstène, du titane et du tantale; - une couche protectrice en oxyde d'aluminium recouvre la sous-couche ; - une couche thermiquement isolante en céramique recouvre la couche protectrice ; - l'épaisseur de la sous-couche est comprise entre 5 pm et 50 pm. 15 L'invention concerne en outre procédé de fabrication d'une pièce de turbine comprenant une étape de dépôt sous vide d'une sous-couche d'un superalliage base nickel présentant-rnàjoritairement en volume une phase y'-Ni3Al, ainsi qu'éventuellement une phase y-Ni, sur un substrat en superalliage base nickel comprenant du rhénium et présentant une phase y- 20 y' Ni. Le dépôt peut être mis en oeuvre par une méthode choisie parmi un dépôt physique en phase vapeur, une projection thermique (par exemple par un système HVOF, acronyme anglais de High Velocity Oxy-Fuel), une évaporation joute, une ablation laser pulsée et une pulvérisation 25 cathodique. La sous-couche peut être déposée en co-pulvérisant et/ou en coévaporant des cibles de matériaux métalliques différents. 6 PRESENTATION DES DESSINS D'autres caractéristiques et avantages ressortiront encore de la description qui suit, laquelle est purement illustrative et non limitative, et doit être lue en regard des figures annexées, parmi lesquelles : 5 - la figure 1 illustre schématiquement la section d'une pièce de turbine, par exemple une aube de turbine ou une ailette de distributeur ; - la figure 2 est une microphotographie de la section d'une sous-couche recouvrant un substrat ; - la figure 3 est une microphotographie de la section d'une sous-10 couche 3 recouvrant un substrat ; - la figure 4 illustre schématiquement une section de barrière thermique recouvrant le substrat d'une pièce de turbine selon un mode de réalisation de l'invention. 15 DEFINITIONS On désigne par le terme - superalliage - un alliage complexe présentant, à haute température et à haute pression, une très bonne résistance à l'oxydation, à la corrosion, au fluage et à des contraintes cycliques (notamment mécaniques ou thermiques). Les superalliages 20 trouvent une application particulière dans ta fabrication de pièces utilisées dans l'aéronautique, par exemple des aubes de turbine, car ils constituent une famille d'alliages à haute résistance pouvant travailler à des températures relativement proches de leurs points de fusion (typiquement 0,7 à 0,8 fois leurs températures de fusion). 25 Un superalliage peut présenter une microstructure biphasique comprenant une première phase (appelée « phase y ») formant une matrice, et une deuxième phase (appelée « phase y' ») formant des précipités durcissant dans la matrice. La base » du superalliage désigne le composant métallique 30 principal de la matrice. Dans la majorité des cas, les superalliages 7 comprennent une base fer, cobalt, ou nickel, mais également parfois une base titane ou aluminium. Les - superalliages base nickel - présentent l'avantage d'offrir un bon compromis entre résistance à l'oxydation, résistance à la rupture à 5 haute température et poids, ce qui justifie leur emploi dans tes parties les plus chaudes des turboréacteurs. Les superalliages base nickel sont constitués d'une phase y (ou matrice) de type austénitique cubique à face centrée y-Ni, contenant éventuellement des additifs en solution solide de substitution a (Co, Cr, W, 10 Mo), et d'une phase y' (ou précipités) de type y'-Ni3X, avec X = Al, Ti ou Ta. La phase y' possède une structure L12 ordonnée, dérivée de la structure cubique à face centrée, cohérente avec la matrice, c'est-à-dire ayant une maille atomique très proche de celle-ci. De par son caractère ordonné, la phase y' présente la propriété 15 remarquable d'avoir une résistance mécanique qui augmente avec la température jusqu'à 800°C environ. La cohérence très forte entre les phases y et y' confère une tenue mécanique à chaud très élevée des superalliages à base nickel, qui dépend elle-même du ratio y/y' et de la taille des précipités durcissants. 20 Un superalliage est, dans l'ensemble des modes de réalisation de l'invention, riche en rhénium, c'est-à-dire que la fraction massique moyenne en rhénium du superalliage est supérieure à 0,04, permettant d'augmenter la résistance au fluage des pièces en superalliage comparativement aux pièces en superalliage sans rhénium. Un superalliage 25 est également, dans l'ensemble des modes de réalisation de l'invention, pauvre en chrome, c'est-à-dire que la fraction massique moyenne en chrome est inférieure à 0,08, préférentiellement inférieure à 0,05, pour augmenter la tenue à l'oxydation de la structure lors de la présence de rhénium dans le superalliage. 8 Les superalliages base nickel présentent ainsi généralement une forte résistance mécanique jusqu'à 700°C, puis une résistance mécanique qui diminue fortement au-delà de 800°C. Le terme fraction massique désigne le rapport de la masse d'un 5 élément ou d'un groupe d'éléments sur ta masse totale. DESCRIPTION DETAILLEE DE L'INVENTION La figure 4 illustre schématiquement une section de barrière 10 thermique 10 recouvrant le substrat 2 d'une pièce 1 de turbine conforme à un mode de réalisation de l'invention. Les éléments illustrés en figure 4 peuvent être indépendamment représentatifs des éléments d'une aube 6 de turbine telle que celle qui est représentée sur la figure 1, d'une ailette de distributeur, ou de tout autre 15 élément, partie ou pièce d'une turbine. Le substrat 2 est formé en superalliage à base nickel. La fraction massique moyenne du substrat 2 en rhénium est supérieure à 0,04 et préférentiellement comprise entre 0,045 et 0,055. Préférentiellement, la fraction massique moyenne en chrome du substrat est basse, c'est-à-dire 20 inférieure à 0,08 et préférentiellement inférieure à 0,05. La barrière thermique 10 comprend une sous-couche métallique 3, une couche protectrice 4 et une couche thermiquement isolante 9. Le substrat 2 est recouvert par la sous-couche 3 métallique. La sous-couche métallique 3 est recouverte par la couche protectrice 4. La couche 25 protectrice 4 est recouverte par la couche thermiquement isolante 9. Le dépôt d'une sous-couche 3 métallique présentant une structure allotropique proche de ta structure du substrat 2 permet d'empêcher la formation de zones de réaction secondaires. En particulier, la sous-couche 30 3 déposée présente une phase y et une phase y', comme le substrat. 9 La sous-couche 3 présente une composition alumino-formeuse, permettant à la pièce de résister à l'oxydation et à la corrosion. En particulier, la sous-couche 3 présente majoritairement en volume une phase y'-Ni3Al. Préférentiellement, la sous-couche 3 présente également une 5 phase y-Ni. La sous-couche 3 présente ainsi à la fois une structure proche de la structure du substrat 2, tout en comprenant une réserve d'aluminium lui permettant de former une couche protectrice 4 en oxyde d'aluminium par oxydation, pendant plus de temps, comparativement à une sous-couche présentant une phase majoritaire y-Ni dans laquelle ta fraction massique en 10 aluminium est plus petite. Préférentiellement, la fraction massique moyenne de la sous-couche 3 en aluminium est comprise entre 0,06 et 0,25 et préférentiellement entre 0,06 et 0,12. Le tableau 1, ci-dessous, présente des exemples de compositions de la sous-couche 3 en superalliage base nickel. Les différentes compositions 15 sont désignées par les lettres de A à C. Les fractions massiques, en pourcents, de la sous-couche 3 présentant une phase y, et la fraction volumique de la sous-couche 3 présentant une phase y', sont également décrites pour une sous-couche 3 ayant subi un traitement thermique à 1000 ° C. 20 1000 °C Ni Co Mo Cr W Al Ti Ta Pt Hf Si % y % y' A Base 9-17 6-12 0-5 0-5 0-5 B Base 12 9,5 0 1,7 0,6 15 85 C Base 16 7,8 0 1,7 1,5 40 60 Tableau 1 La composition A correspond à une sous-couche 3 de type 25 NiCrAlHfSiPt et présente une phase majoritaire y'-N13Al et une phase y-Ni. La composition B correspond à une sous-couche 3 de type NiCrAlHfSi et présente une phase majoritaire y'-Ni3Al et préférentiellement une phase y-Ni. Pour une sous-couche 3 ayant subi un traitement thermique à 1100°C, 10 La fraction massique de la sous-couche 3 présentant une phase y est de 40 %m et la fraction massique de la sous-couche 3 présentant une phase y' est de 60 %m. La composition C correspond à une sous-couche 3 de type NiCrAlHfSi et présente une phase majoritaire y'-Ni3Al et une phase y-Ni. 5 De manière générale, la sous-couche 3 présente préférentiellement une fraction massique moyenne en platine inférieure à 0,02 et/ou une fraction massique moyenne en chrome comprise entre 0,07 et 0,17. Ainsi, La tenue à l'oxydation de la pièce est augmentée. 10 La sous-couche 3 peut être déposée sous vide, par exemple en phase vapeur (procédé de PVD, acronyme du terme anglais Physical Vapor Deposition). Différentes méthodes de PVD peuvent être utilisées pour la fabrication de la sous-couche 3 telles que la pulvérisation cathodique, l'évaporation joule, l'ablation laser et le dépôt physique en phase vapeur 15 assisté par faisceau d'électrons. La sous-couche 3 peut également être déposée par projection thermique. Ainsi, la sous-couche 3 peut être déposée sur le substrat 2 sans utiliser une méthode de formation de sous-couche par diffusion d'éléments chimiques dans le substrat 2, comme le platine. Ces méthodes de dépôt 20 permettent également une simplification de la formation de la sous-couche 3 sur le substrat 2 ainsi qu'un meilleur contrôle des compositions chimiques de ta sous-couche 3. Elles permettent également de déposer une sous-couche 3 présentant majoritairement en volume une phase y'-Ni3Al, ainsi qu'éventuellement une phase y-Ni, contrairement aux méthodes connues. 25 Plusieurs cibles de matériaux métalliques différents peuvent être utilisées en parallèle, de manière simultanée, lors du dépôt d'une sous-couche 3. Ce type de dépôt peut être réalisé par co-évaporation ou par copulvérisation : la vitesse, respectivement d'évaporation, REVENDICATIONS1. Pièce (1) de turbine comprenant : un substrat (2) en superalliage base nickel monocristallin, comprenant du rhénium, présentant une phase y-y' Ni, et une fraction massique moyenne en chrome inférieure à 0,08 ; une sous-couche (3) en superalliage métallique base nickel recouvrant te substrat (2) ; caractérisée en ce que : la sous-couche (3) en superalliage métallique comprend au moins de l'aluminium, du nickel, du chrome, du silicium, de l'hafnium et présente majoritairement en volume une phase y'-Ni3Al. 2. Pièce selon la revendication 1, dans laquelle la sous-couche (3) présente 15 également une phase y-Ni. 3. Pièce selon la revendication 1 ou 2, dans laquelle la fraction massique moyenne en rhénium du substrat (2) est supérieure à 0,04. 20 4. Pièce selon l'une des revendications 1 à 3, dans laquelle la fraction massique moyenne en platine de la sous-couche (3) est inférieure à 0,05. 5. Pièce selon l'une des revendications 1 à 4, dans laquelle ta fraction massique moyenne en aluminium de la sous-couche (3) est comprise entre 25 0,06 et 0,25. 6. Pièce selon l'une des revendications 1 à 5, dans laquelle la fraction massique moyenne en chrome de la sous-couche (3) est comprise entre 0,07 et 0,20. 30 12 7. Pièce selon l'une des revendications 1 à 6, dans laquelle la fraction massique moyenne en hafnium de la sous-couche (3) est inférieure à 5%. 8. Pièce selon l'une des revendications 1 à 7, dans laquelle ta fraction 5 massique moyenne en silicium de la sous-couche (3) est inférieure à 5%. 9. Pièce selon l'une des revendications 1 à 8, dans laquelle la sous-couche (3) comprend en outre au moins un élément choisi parmi du cobalt, du molybdène, du tungstène, du titane, du tantale. 10 10. Pièce selon l'une des revendications 1 à 9, comprenant une couche protectrice (4) en oxyde d'aluminium recouvrant la sous-couche (3). 11. Pièce selon la revendication 10, comprenant une couche 15 thermiquement isolante (9) en céramique recouvrant la couche protectrice (4). 12. Pièce selon l'une des revendications 1 à 11, dans laquelle l'épaisseur de la sous-couche (3) est comprise entre 5 pm et 50 pm. 20 13. Procédé de fabrication d'une pièce de turbine (1) comprenant une étape de dépôt sous vide d'une sous-couche (3) d'un superalliage base nickel présentant majoritairement en volume une phase y'-Ni3Al, ainsi qu'éventuellement une phase y-Ni, sur un substrat (2) en superalliage base 25 nickel comprenant du rhénium et présentant une phase y-y' Ni. 14. Procédé selon la revendication 13, dans lequel le dépôt est mis en oeuvre par une méthode choisie parmi un dépôt physique en phase vapeur, une projection thermique, une évaporation joule, une ablation laser pulsée 30 et une pulvérisation cathodique. 13 15. Procédé selon la revendication 13 ou 14, dans lequel la sous-couche (3) est déposée en co-pulvérisant et/ou en co-évaporant des cibles de matériaux métalliques différents. 5